(57)【特許請求の範囲】
【請求項１】
８０℃より低温の熱源を利用するヒートポンプによる熱交換（但し、デシカント空調における熱交換を含まない）に用いるための熱交換材であり、真空脱気したアロフェン又はアロフェン様構造をもつ中空球状構造体粒子であって、中空球状粒子の外壁に水分子が出入りできるミクロな細孔を有する構造をもつ微細粒子からなることを特徴とする熱交換材。
【請求項２】
微細粒子が、アロフェンである、請求項１に記載の熱交換材。
【請求項３】
４０〜８０℃の低温領域での熱源を利用する、請求項１に記載の熱交換材。
【請求項４】
水分子が出入りできるミクロな細孔が、０．３〜０．５ｎｍの孔である、請求項１に記載の熱交換材。
【発明の詳細な説明】
【０００１】
【発明の属する技術分野】
本発明は、アロフェン又はアロフェン様構造をもつ中空球状構造体粒子を構成要素とする熱交換材に関するものであり、更に詳しくは、中空球状粒子の外壁に水分子が出入りできるミクロな細孔を有する構造を持つ微細粒子を熱交換材として利用することを特徴とする、特に低温領域での熱交換材として有用な新しい熱交換材に関するものである。
本発明の熱交換材は、小さな細孔を有する中空球状構造をもつ微細粒子からなり、当該微粒子は、吸着能やイオン交換能に優れた性質に加え、高比表面積や細孔を有しており、水の吸着速度が速く、また、低温領域において脱水量・吸水量が多く熱交換能力が高いこと、更に、その形態を利用し得ること、熱交換材として特に低温熱源を利用する上で最適な特性を持つことから、特にヒートポンプの熱交換材に好適に利用されるものである。
【０００２】
【従来の技術】
従来利用されている熱交換材としては、主にゼオライトが広く利用されているが、中でも水和エンタルピーの絶対値が大きく吸水量が多いＡ型ゼオライトが熱交換材として利用されている。このように、ゼオライトは熱交換材として最も優れているとされていた。
上記の如く、従来、熱交換材としてはゼオライトが広く利用されており、優れた熱交換性能を有しているが、ゼオライトは低温領域においては脱水量・吸水量が少ないという欠点をもっていた。
そこで、当技術分野においては、ゼオライトのようなミクロな細孔をもち、しかも、上記ゼオライトのもつ欠点を克服し得るような、特に低温領域において水の脱水量・吸水量の多い新しい材料の開発が強く求められていた。
【０００３】
【発明が解決しようとする課題】
このような状況の中で、本発明者らは、上記従来技術に鑑みて、上記問題を解消し得る新しい熱交換材を開発することを目標として、ゼオライトのようなミクロな細孔をもち、低温領域において脱水量・吸水量の多い物質を種々探索した結果、中空球状粒子の外壁に水分子が出入りできるミクロな細孔を有する中空球状構造をもつ微細粒子が、低温熱源を利用した熱交換材として最適なものであるという知見を得て、更に研究を重ねて、本発明を完成するに至った。
本発明は、熱交換材の特性として従来のものよりも特に低温領域において脱水量・吸水量が多く、また同等の水和エンタルピー値をもつゼオライトのようなミクロな細孔を有し、かつ中空球状粒子の外壁に水分子が出入りできるミクロな水蒸気透過性細孔を有する中空球状構造をもつ微細粒子からなる新規な熱交換材を提供することを目的とするものである。
本発明は、上記中空球状構造をもつ微細粒子の熱交換材としての用途を提供することを目的とするものである。
【０００４】
【課題を解決するための手段】
上記課題を解決するための本発明は、以下の技術的手段から構成される。
（１）８０℃より低温の熱源を利用するヒートポンプによる熱交換（但し、デシカント空調における熱交換を含まない）に用いるための熱交換材であり、真空脱気したアロフェン又はアロフェン様構造をもつ中空球状構造体粒子であって、中空球状粒子の外壁に水分子が出入りできるミクロな細孔を有する構造をもつ微細粒子からなることを特徴とする熱交換材。
（２）微細粒子が、アロフェンである、前記（１）に記載の熱交換材。
（３）４０〜８０℃の低温領域での熱源を利用する、前記（１）に記載の熱交換材。
（４）水分子が出入りできるミクロな細孔が、０．３〜０．５ｎｍの孔である、前記（１）に記載の熱交換材。
【０００５】
【発明の実施の形態】
次に、本発明について更に詳細に説明する。
本発明者らは、低温領域での脱水量・吸水量を多くするため、吸着された水が内部で拡散しやすい構造をもち、かつ絶対値の大きな水和エンタルピー値をもつゼオライトのような１．０ｎｍ以下のミクロな細孔を有する物質の探索を種々試みた。その結果、中空球状粒子の外壁に水分子が出入りできるミクロな水蒸気透過性細孔を有する中空球状構造をもつ微細粒子は、最も熱交換材として優れているとされるゼオライトと比較した場合、４０℃で真空脱気した試料に対し、約２．４倍の吸水量をもち、また、ほぼ同等の水和エンタルピー値をもつこと、そして、実質熱交換量として約２．２倍、最大熱交換可能量として約２．８倍の熱交換能力があることがわかった。また、６０℃真空脱気した試料に対しても実質熱交換量は約１．３倍、８０℃真空脱気試料に対してもほぼ同等の能力があること、特に４０〜８０℃の低温領域での熱交換材として最適なものであること、がわかり、本発明に至った。
【０００６】
本発明では、熱交換材の構成要素として、アロフェン又はアロフェン様構造をもつ中空球状構造体粒子であって、中空球状粒子の外壁に水分子が出入りできる小さな細孔を有する中空球状構造をもつ微細粒子が使用される。例えば、天然に存在している、中空球状粒子の外壁に水分子が出入りできるミクロな細孔を有する中空球状構造をもつ微細粒子としては、アルミニウムの含水ケイ酸塩鉱物のアロフェンが例示される。アロフェンは３．５〜５ｎｍの大きさを有する中空球状アルミニウムケイ酸塩であり、その外壁には０．３〜０．５ｎｍの大きさの細孔を有している。その形態の概略図を図１に示す。
【０００７】
また、天然のアロフェンだけでなく、更に、純度の高い合成アロフェンを用いることができる。合成アロフェンは、例えば、オルトケイ酸ナトリウム水溶液と塩化アルミニウム水溶液を混合後、水酸化ナトリウム水溶液を滴下し、前駆体を形成した後、脱塩し、加熱することにより合成される。
【０００８】
本発明で使用できる微細粒子としては、中空球状粒子の外壁に水分子が出入りできるミクロな細孔を有する中空球状構造をもつ微細粒子であればよく、上記アロフェンに限定されるものではない。本発明では、アロフェンの他に、アロフェンのように中空球状で、かつその壁に０．３〜０．５ｎｍ程度の孔が空いているアロフェン様構造をもつ物質、即ち、例えば、アルミニウムシリケートのアルミニウムを他の元素で置換したもの、シリコンをゲルマニウム等の他の元素で置換したもので、アロフェンと同類の構造をもつもの、が適宜使用される。
本発明において、熱交換材とは、上記中空球状粒子の外壁に水分子が出入りできるミクロな細孔を有する構造をもつ微細粒子を特定の熱交換材として用いる用途発明としての熱交換材であることを意味するものである。
また、本発明の熱交換材の製造方法及び使用法としては、上記微細粒子をそのまま利用することができるが、その他に、適切なシリカゲル、セメント、ベントナイト等の成形助剤、高分子繊維やデンプン等の有機バインダー等を加えて成形したり、あるいは適当な疎水性高分子等に含浸させて使用することが可能である。本発明の熱交換材を製造するための、これらの製剤の例としては、好適には、例えば、造粒体、錠剤、フィルム、繊維などの形態があげられるが、これらは、その使用目的に応じて適宜選択すればよく、特に制限されるものではない。
このように本発明の熱交換材は、低温領域において脱水量・吸水量が多く、ミクロな細孔を有するため、絶対値の大きな水和エンタルピー値を有し、高い熱交換能力をもつという特性を有し、特に、ヒートポンプの熱交換材として有用である。
【０００９】
【実施例】
次に、本発明を実施例に基づいて具体的に説明するが、本発明は当該実施例により何ら限定されるものではない。
実施例
（１）試料
本実施例では、試験試料の中空球状構造の微細粒子として、大分産の天然アロフェンを用いた。また、比較試料として、従来の熱交換材として最も優れている合成ゼオライト（Ｎａ−Ａ型ゼオライトのＮａを５０％Ｍｇにイオン交換したもの）を用いた。
【００１０】
（２）脱水量・吸水量、水和エンタルピーの測定及び評価
各試料を飽和臭化ナトリウム水溶液の入ったビーカーとともにデシケーター内に置き、湿度約５８％の条件下で１日放置し、脱水前の試料とした。この各試料約０．２５ｇを試料容器に入れ、各温度にて加熱しながら真空脱気を１時間行った。脱気前後の重量の差を脱水量とした。各温度にて真空脱気をした試料を、断熱型水和熱測定装置により水和熱測定を行い、水和エンタルピーを求めた。また、この水和熱測定前後の重量の差を吸水量とした。
【００１１】
本発明の上記実施例で得られたアロフェン及びゼオライトの脱水率、吸水率、水和エンタルピー、実質熱交換量、及び熱交換最大量、を表１に示す。
表１に示すように、４０℃で真空脱気した試料に対し、アロフェンの吸水率は７．２４％であり、ゼオライトの吸水率２．９８％と比較して、約２．４倍の吸水量をもち、また、水和エンタルピーは、アロフェンが−５５．９ｋＪ／ｍｏｌに対し、ゼオライトの水和エンタルピーは−６０．５ｋＪ／ｍｏｌとほぼ同等の水和エンタルピー値を有している。これらの値から、実質熱交換量及び最大熱交換可能量を求めると、アロフェンの実質熱交換量は２２４．８ｋＪ／ｋｇであり、ゼオライトの実質熱交換量１００．２ｋＪ／ｋｇと比較して、約２．２倍の実質熱交換量を有しており、また、アロフェンの最大熱交換可能量は４５３．４ｋＪ／ｋｇであり、ゼオライトの最大熱交換可能量１６３．４ｋＪ／ｋｇと比較して、約２．８倍の最大熱交換可能量をもっていることがわかった。
【００１２】
【表１】
0003629530.tif 000002
【００１３】
６０℃で真空脱気した試料では、アロフェンの実質熱交換量は３２５．８ｋＪ／ｋｇであり、ゼオライトの実質熱交換量２５６．８ｋＪ／ｋｇと比較して、約１．３倍、最大熱交換可能量としても約１．９倍の値を有していた。また、８０℃で真空脱気した試料でも、アロフェンの実質熱交換量は４１９．９ｋＪ／ｋｇであり、ゼオライトの実質熱交換量４３５．１ｋＪ／ｋｇと、ほぼ同等の熱交換量を有し、最大熱交換量としては約１．４倍の値を有しており、特に低温領域での熱交換材として最適な熱交換量を有していた。
【００１４】
（３）結果
以上の試験結果により、中空球状粒子の外壁に水分子が出入りできるミクロな細孔を有する構造をもつ微細粒子は、低温領域における熱交換材として格別の効果を有することがわかった。
【００１５】
【発明の効果】
以上詳述したように、本発明は、アロフェン又はアロフェン様構造をもつ中空球状構造体粒子を構成要素とする熱交換材であって、中空球状粒子の外壁に水分子が出入りできるミクロな細孔を有する構造をもつ微細粒子からなることを特徴とする熱交換材に係わるものであり、本発明により、１）従来の材料よりも特に低温領域において脱水量・吸水量が多く、また、それと同等の水和エンタルピー値を有する、２）そのため、４０℃で真空脱気した試料においては、実質熱交換量として約２．２倍、最大熱交換可能量として約２．８倍の能力を有しており、低温熱源を利用する上で最適な熱交換材を提供するものである、３）ミクロな細孔を有する中空球状構造をもつ粒子は高い熱交換量をもつばかりでなく、水の吸着速度が速いため熱交換のサイクルを早めることができ、更なるヒートポンプの効率をあげることができる、４）省エネルギーの観点からも本発明による業界に寄与するところは極めて大きいものである、という格別の効果が奏される。
【図面の簡単な説明】
【図１】本発明の実施例で使用されたアロフェンの概略図を示す。
【図１】
0003629530.tif 000003